"-フッ化ビニリデンVDFから誘導される反復単位を少なくとも85モル含む、少なくとも1種の熱可塑性フッ化ビニリデンVDFポリマー;及び-少なくとも1種のエチレン/クロロトリフルオロエチレンECTFEポリマーを含む熱可塑性VDFポリマー組成物であって、前記ECTFEポリマーが210°C未満の融点を有し、VDFポリマー及びECTFEポリマーの総量に対して0.1~20重量の量で含まれる、熱可塑性VDFポリマー組成物。前記VDFポリマーが、a’少なくとも80モル、好ましくは少なくとも85モル、より好ましくは少なくとも90モルのフッ化ビニリデンVDF;b’任意選択的に、フッ化ビニルVF、クロロトリフルオロエチレンCTFE、ヘキサフルオロプロペンHFP、テトラフルオロエチレンTFE、ペルフルオロメチルビニルエーテルMVE、トリフルオロエチレンTrFE、及びこれらの混合物から選択される、0.1~15モル、好ましくは0.1~12モル、より好ましくは0.1~10モルのフッ化コモノマー;及びc’任意選択的に、モノマーa’及びb’の総量に対して、0.1~5モル、好ましくは0.1~3モル、より好ましくは0.1~1モルの1種以上の水素化されたコモノマーを含む、請求項1に記載の熱可塑性VDFポリマー組成物。前記VDFポリマーが、VDFホモポリマー並びにVDFと、クロロトリフルオロエチレンCTFE、ヘキサフルオロプロペンHFP、テトラフルオロエチレンTFE、トリフルオロエチレンTrFE、及びこれらの混合物からなる群から選択された0.1~10モルのフッ化コモノマーとのコポリマーからなる群から選択される、請求項2に記載の熱可塑性VDFポリマー組成物。前記VDFポリマーが、少なくとも10J/g、好ましくは少なくとも20J/g、最も好ましくは40J/gの融解熱を有する、請求項3に記載の熱可塑性VDFポリマー組成物。前記ECTFEポリマーが、a10~90、好ましくは30~70モルのエチレンE;b90~10、好ましくは70~30モルのクロロトリフルオロエチレンCTFE;及びcモノマーa及びbの総量に対して、0~30、好ましくは0.1~15モルの1種以上のフッ化及び/又は水素化コモノマーを含む、請求項1~4のいずれか一項に記載の熱可塑性VDFポリマー組成物。前記ECTFEポリマーが、a30~50、好ましくは35~47モルのエチレンE;b50~70、好ましくは53~65モルのクロロトリフルオロエチレンCTFE;及びcモノマーa及びbの総量に対して、0~15、好ましくは0~10モルの1種以上のフッ化及び/又は水素化コモノマーを含む、請求項5に記載の熱可塑性VDFポリマー組成物。顔料、充填性物質、導電性粒子、滑沢剤、熱安定剤、帯電防止剤、増量剤、強化剤、TiO2などの有機及び/又は無機の顔料、カーボンブラック、MgOなどの酸掃去剤、難燃剤、煙抑制剤などをさらに含む、請求項1~6のいずれか一項に記載の熱可塑性VDFポリマー組成物。少なくとも1種の紫外線遮断剤、好ましくはZnO及び/又はTiO2に基づくものから選択される紫外線遮断剤を含む、請求項1~7のいずれか一項に記載の熱可塑性VDFポリマー組成物。請求項1~8のいずれか一項に記載の熱可塑性VDFポリマー組成物を製造する方法であって、-前記熱可塑性VDFポリマー;及び-210°C未満の融点を有する前記ECTFEポリマーを混合することを含む方法。前記VDFポリマー及び前記ECTFEポリマーを乾燥混合及び/又は溶融配合により混合することを含む、請求項9に記載の方法。前記VDFポリマー及び前記ECTFEポリマーが粉末の形態で準備され、乾式混合されて粉末混合物を得る第一工程及び前記粉末混合物が溶融配合される第二工程を含む、請求項10に記載の方法。VDFポリマー及びECTFEポリマーが溶融配合により直接混合される、請求項10に記載の方法。フィルムを製造するための、請求項1~8のいずれか一項に記載の熱可塑性VDFポリマー組成物の使用。任意選択的に一軸延伸又は二軸延伸をしながら、キャスト押出又は熱間吹込押出技術によりフィルムの形態で前記組成物を処理することを含む、請求項13に記載の使用。溶融した形態の前記組成物を細長い形状のダイを通して押し出して、押し出されたテープを得ることと、及び前記押し出されたテープをキャスト/圧延してフィルムを得ることを含む、請求項14に記載の使用。請求項1~8のいずれか一項に記載の組成物から得られたフィルム。そのため、本発明の目的は、透明性/半透明性とバリア性、耐薬品性、機械的性質、耐候性、及び熱定格との間の向上した中間点を有利にも与えられ、増大した透明性/半透明性を持ちながら、半結晶性VDFポリマーの優れた機械的性質及び熱的性質を有する熱可塑性VDFポリマー組成物である。より正確には、本発明は、-フッ化ビニリデンVDFから誘導される反復単位を少なくとも85モル含む、少なくとも1種の熱可塑性フッ化ビニリデンVDFポリマー;及び-少なくとも1種のエチレン/クロロトリフルオロエチレンECTFEポリマーを含む熱可塑性VDFポリマー組成物であって、前記ECTFEポリマーが、210°C未満の融点を有し、VDFポリマーとECTFEポリマーの総重量に対して0.1~20重量の量で含まれる熱可塑性VDFポリマー組成物に関する。出願者は、低い融点を有する前記の特定のECTFEポリマーを前記の詳述された量で加えると、バリア性、耐薬品性、機械的性質、耐候性、及び熱定格に悪影響を与えずに、VDFポリマーの透明性/半透明性を著しく向上できることを、驚くべきことに見いだした。出願者が実施した比較試験は、ECTFEポリマーが210°Cを超える融解温度を有する場合、透明性/半透明性に悪影響があり、ヘイズ値が著しく上昇することも示した。さらに、ECTFEポリマー添加剤が20重量を超える量で使用されると、ホストVDFポリマーの他の関連する性質が影響を受け、そのため、バリア性、機械的性質、及び熱的性質と、光学的性質との目標とする組み合わせが得られない。出願者は、本発明の範囲を限定せずに、少なくとも特定の場合で、先に詳述されたECTFEポリマーの添加が、ホストVDFポリマーの結晶領域の球晶の大きさを低下させることを観察した。この理論に拘束はされないが、この低下は、有利にも、透明性/半透明性の両方の向上だけでなく、表面平坦性の向上すなわち表面粗度の低下の根拠も示すことができる。この後者の性質は特に高純度用途に関連するが、そのような用途において、表面に粗度パターンがないことにより、容器又はパイプライン中の汚染物の堆積及び増殖が避けられる。本発明の組成物に使用されるVDFポリマーは熱可塑性である。用語熱可塑性は、本発明の目的には、室温で、非晶性である場合ガラス転移温度より下に存在するポリマー、又は半結晶性である場合融点より下に存在するポリマーであって、直鎖のすなわち、網状でないポリマーを意味するように理解される。これらのポリマーは、明らかな化学変化なしに、加熱されると軟化し、冷却されると再び硬くなる性質を有する。そのような定義は、例えば、ElsevierAppliedScienceにより1989年に発行された、PolymerScienceDictionaryMarkS.M.Alger,LondonSchoolofPolymerTechnology,PolytechnicofNorthLondon,UKと呼ばれる百科事典に見いだすことができる。VDFポリマーは、好ましくは、a’少なくとも80モル、好ましくは少なくとも85モル、より好ましくは少なくとも90モルのフッ化ビニリデンVDF;b’任意選択的に、フッ化ビニルVF、クロロトリフルオロエチレンCTFE、ヘキサフルオロプロペンHFP、テトラフルオロエチレンTFE、ペルフルオロメチルビニルエーテルMVE、トリフルオロエチレンTrFE、及びこれらの混合物から選択される、0.1~15モル、好ましくは0.1~12モル、より好ましくは0.1~10モルのフッ化コモノマー;及びc’任意選択的に、モノマーa’及びb’の総量に対して、0.1~5モル、好ましくは0.1~3モル、より好ましくは0.1~1モルの1種以上の水素化されたコモノマーを含む。本発明に有用なVDFポリマーの非限定的な例として、VDFのホモポリマー、VDF/TFEコポリマー、VDF/TFE/HFPコポリマー、VDF/TFE/CTFEコポリマー、VDF/TFE/TrFEコポリマー、VDF/CTFEコポリマー、VDF/HFPコポリマー、VDF/TFE/HFP/CTFEコポリマー、VDF/TFE/ペルフルオロブテン酸コポリマー、VdF/TFE/マレイン酸コポリマーなどに特に言及できる。最も好ましくは、VDFポリマーは、VDFホモポリマー並びにVDFと、クロロトリフルオロエチレンCTFE、ヘキサフルオロプロペンHFP、テトラフルオロエチレンTFE、トリフルオロエチレンTrFE、及びこれらの混合物からなる群から選択された0.1~10モルのフッ化コモノマーとのコポリマーからなる群から選択される。VDFポリマーは、有利には、融点が、少なくとも120°C、好ましくは少なくとも135°C、より好ましくは少なくとも150°Cである。VDFポリマーは、有利には、融点が、最高で190°C、好ましくは最高で185°C、より好ましくは最高で180°Cである。融点Tm2は、ASTMD3418に従って、加熱速度10°C/分でDSCにより測定される。ポリマー鎖の結晶構造に関連する機械的性質を最適化する目的で、VDFポリマーは、好ましくは、融解熱が少なくとも10J/g、好ましくは少なくとも20J/g、最も好ましくは40J/gである。融解熱は、ASTMD3418に従って、加熱速度10°C/分でDSCにより測定される。本明細書では、用語エチレン/クロロトリフルオロエチレンポリマー及びECTFEは、エチレン及びクロロトリフルオロエチレンを主なモノマー成分として含み、任意選択的に1種以上の水素化又はフッ化コモノマーを含むフルオロポリマーを意味するように交換可能に使用される。ECTFEポリマーは、典型的には、a10~90、好ましくは30~70モルのエチレンE;b90~10、好ましくは70~30モルのクロロトリフルオロエチレンCTFE;及びcモノマーa及びbの総量に対して、0~30、好ましくは0.1~15モルの1種以上のフッ化及び/又は水素化コモノマーを含む。フッ化コモノマーの非限定的な例は、例えば、ペルフルオロアルキルビニルエーテル、ペルフルオロアルキルエチレンペルフルオロブチルエチレンなど、ペルフルオロジオキソール、フッ化ビニリデンがある。そのなかで、好ましいコモノマーは、式CF2=CFO-C3F7のペルフルオロプロピルビニルエーテルである。水素化コモノマーの非限定的な例は一般式;CH2=CH-CH2nR1を有するものであるが、式中、R1=OR2又は-OtCOOpR2であり、式中、t及びpは0又は1に等しい整数であり、R2はH又は炭素原子を1~20個有し、任意選択的にヘテロ原子及び/又は塩素原子を含む水素化された直鎖又は分岐鎖のアルキル又はシクロアルキル基であり、ヘテロ原子は好ましくはO又はNであり;R2は任意選択的に、好ましくは、OH、COOH、エポキシド、エステル、及びエーテルから選択される1つ以上の官能基を含み;R2は任意選択的に二重結合を含んでよく;nは0~10の範囲の整数である。好ましくは、R2は、ヒドロキシル官能基を含む1~10個の炭素原子を有するアルキル基であり、nは0~5の範囲の整数である。好ましい水素化されたコモノマーは、下記の種類から選択される:-一般式:CH2=CH-CO-O-R2を有するアクリルモノマー式中、R2は、エチルアクリラート、n-ブチルアクリラート、アクリル酸、ヒドロキシアルキルアクリラート、例えば、ヒドロキシエチルアクリラート、ヒドロキシプロピルアクリラート、ヒドロキシエチルヘキシルアクリラートから選択される;-一般式:CH2=CH-O-R2を有するビニルエーテルモノマー式中、R2は、プロピルビニルエーテル、シクロヘキシルビニルエーテル、ビニル-4-ヒドロキシブチルエーテルから選択される;-一般式CH2=CH-O-CO-R2を有するカルボン酸のビニルモノマー式中、R2は、酢酸ビニル、プロピオン酸ビニル、ビニル-2-エチルヘキサノアートから選択される;-一般式:CH2=CH-CH2n-COOHを有する不飽和カルボン酸モノマー式中、nは上述の意味を有し、例えばビニル酢酸である。上述のECTFEポリマーは、融解温度が210°C以下、好ましくは200°C以下、さらには198°C以下、好ましくは195°C以下、より好ましくは193°C以下、さらにより好ましくは190°C以下であれば、いずれも本発明の組成物に使用できる。ECTFEポリマーは、融解温度が、有利には少なくとも120°C、好ましくは少なくとも130°C、さらに好ましくは少なくとも140°C、より好ましくは少なくとも145°C、さらにより好ましくは150°Cである。融解温度は、ASTMD3418に従って、10°C/分の加熱速度で、示差走査熱量測定DSCにより測定される。当業者ならば、先に言及されたECTFEポリマーの組成範囲内で、前記融解温度を得ることのできるものを選択するだろう。融解温度が210°C未満であるECTFEポリマーは、典型的には下記を含む:a30~50、好ましくは35~47モルのエチレンE;b50~70、好ましくは53~65モルのクロロトリフルオロエチレンCTFE;及びcモノマーa及びbの総量に対して、0~15、好ましくは0~10モルの1種以上のフッ化及び/又は水素化コモノマー。好ましくは、コモノマーは、先に定義されたアクリルモノマーの群から選択される水素化されたコモノマーである。より好ましくは、水素化されたコモノマーは、ヒドロキシエチルアクリラート、ヒドロキシプロピルアクリラート、及びヒドロキシエチルヘキシルアクリラートなどのヒドロキシアルキルアクリラートコモノマーの群から選択される。特に良好な結果を与えることが見いだされた、融解温度が210°C未満であるECTFEポリマーは、下記から誘導される反復単位から基本的になるものである:a30~50、好ましくは35~47モルのエチレンE;b50~70、好ましくは53~65モルのクロロトリフルオロエチレンCTFE。先に言及されたものとは異なる反復単位をもたらす末端鎖、欠陥、又は微量のモノマー不純物も、物質の性質に影響せずに、好ましいECTFEに含まれ得る。ASTM3275-81の手順に従って230°C及び2.16Kgで測定されるECTFEポリマーのメルトフローレートは、一般的に、0.01~50g/10分、好ましくは0.1~20g/10分、より好ましくは0.5~10g/10分の範囲である。任意選択的に、上述の組成物は、顔料、充填性物質、導電性粒子、滑沢剤、熱安定剤、帯電防止剤、増量剤、強化剤、TiO2などの有機及び/又は無機の顔料、カーボンブラック、MgOなどの酸掃去剤、難燃剤、煙抑制剤などをさらに含んでよい。充填性物質の非限定的な例として、マイカ、アルミナ、タルク、カーボンブラック、ガラス繊維、炭素繊維、繊維又は粉末の形態のグラファイト、炭酸カルシウムなどの炭酸塩、高分子化合物などが挙げられる。組成物に有用な顔料は、下記の1種以上を特に含むか、又は含むだろう:Whittaker,ClarkDaniels,SouthPlainfield,NewJersey,USAから市販されている二酸化チタン;ShepardColorCompany,Cincinnati,Ohio,USAから市販されているArticblue3、Topazblue9、Olympicblue190、Kingfisherblue211、Ensignblue214、Russetbrown24、Walnutbrown10、Goldenbrown19、Chocolatebrown20、Ironstonebrown39、Honeyyellow29、Sherwoodgreen5、及びJetblack1;FerroCorp.,Cleveland,Ohio,USAから市販されているblackF-2302、blueV-5200、turquoiseF-5686、greenF-5687、brownF-6109、buffF-6115、chestnutbrownV-9186、及びyellowV-9404、並びにEnglehardIndustries,Edison,NewJersey,USAから市販されているMETEOR登録商標顔料。本発明の別の実施形態によると、先に詳述された組成物は、少なくとも1種の紫外線遮断剤を含む。紫外線遮断剤の選択は特に限定されず、有機及び無機の化合物の両方が使用できる。本発明の組成物に使用される好ましい紫外線遮断剤は、特にZnO及び/又はTiO2に基づくものである。おそらくは特にシランカップリング剤などのカップリング剤でコーティングされているZnO及び/又はTiO2のナノ粒子が効果的に使用できる。本発明のこの実施形態による組成物は、太陽電池モジュール、特に太陽電池セルの前面シート又は背面シート用の保護フィルムを製造するのに特に好適である。本発明の別の態様は、上述の熱可塑性VDFポリマー組成物を製造する方法であって、-熱可塑性VDFポリマー;及び-融点が210°C未満であるECTFEポリマーを混合することを含む前記方法に関する。本発明の好ましい変形例によると、方法は、有利には、先に詳述されたVDFポリマー及びECTFEポリマーを乾式混合すること及び/又は溶融配合により混合することを含む。好ましくは、方法は、VDFポリマー及びECTFEポリマーが粉末の形態で準備され、乾式混合されて粉末混合物を得る第一工程及び前記粉末混合物が溶融配合される第二工程を含む。代替法として、VDFポリマー及びECTFEポリマーは、溶融配合により直接混合できる。有利には、VDFポリマー及びECTFEポリマーは、連続装置又は回分式装置中で溶融配合される。そのような装置は当業者に周知である。本発明の熱可塑性VDFポリマー組成物を溶融配合する好適な連続装置の例は、特にスクリュー押出機である。例えば、VDFポリマー及びECTFEポリマー及び任意選択的に他の成分は、有利には押出機に供給され、本発明の熱可塑性組成物が押し出される。この操作方法は、例えば、中空体、パイプ、積層体、カレンダーcalendared物品などの最終製品を製造する目的、又はその後の最終製品への転化を容易にするペレットの形態で、好適な比率で、所望の組成物、任意選択的に添加剤及び充填剤を含む利用可能な粒子を有する目的のどちらにも適用できる。この後者の目的で、本発明の熱可塑性VDFポリマー組成物は、有利にはストランドに押し出され、ストランドはペレットに細断される。好ましくは、VDFポリマー及びECTFEポリマーは、一軸押出機又は二軸押出機中で溶融配合される。本発明の方法に良好に適合した好適な押出機の例は、WernerandPfleidererから市販されているもの及びFarrelから市販されているものである。本発明のさらに別の目的は、フィルムを製造するための、本発明の熱可塑性VDFポリマー組成物の使用である。フィルム製造の技術は当分野に周知である。本発明の組成物は、任意選択的に一軸延伸又は二軸延伸をしながら、キャスト押出又は熱間吹込押出hotblownextrusion技術によりフィルムの形態で好ましくは処理されるだろう。本発明の組成物のフィルムの製造に特に適合した技術は、細長い形状のダイを通して溶融した組成物を押し出して押し出されたテープを得ること、及び前記押し出されたテープをキャスト/圧延してフィルムを得るものである。テープは、適切なロールに通すことによりフィルムに圧延できるが、そのようなロールは適切な温度に維持でき、要求される厚さを得るようにその速度を調整できる。本発明の組成物から得られるフィルムは、好ましくは透明なフィルム、すなわち約50μmの厚さを有する場合90を超える総透過率を有するフィルムである。そのように得られたフィルムは、本発明の別の目的である。太陽電池モジュール用の保護フィルム、輸送、工業包装及び食品包装、医薬品の貯蔵及び包装、キャップストック、キャップレイヤー用のフィルムとしての、先に詳述された組成物から得られたフィルムの使用も本発明の枠組み内にある。引用により本明細書に組み込まれる特許、特許出願、及び刊行物の開示が、用語を不明確にする程度に本出願の記載と矛盾する場合、本記載が優先するものとする。本発明は、以下の実施例に関連してより詳細に説明されるが、実施例の目的は説明のみである。製造実施例-ECTFE1の製造42のE及び58のCTFEのモル組成を有するECTFEポリマーECTFE1を、温度15°C及び圧力7.2絶対バールで、工業用反応器で合成した。ECTFE1は、下記の性質を有した:融解温度185°C;メルトフローレート:1.4g/10分。原料-市販のポリマーPVDFは、融点Tm2が172°Cであり融解熱ΔH2fが56J/gである、SOLEF登録商標6010の商標で市販されているVDFホモポリマーである。ECTFE2:は、融点Tm2が242°Cであり融解熱ΔH2fが42J/gでありMFIが18g/10分275°C/2.16kgである、HALAR登録商標H-500で市販されている50/50モルのE/CTFEコポリマーである。本発明の組成物の一般的な製造手順-第一組の実験両方とも粉末の形態であるVDFポリマー及びECTFEポリマーを、言及された成分の間の必要な重量比を有する均一な粉末混合物を得るために、三段パドルミキサーを備えた急速混合器中で予備混合した。次いで、粉末混合物を、6温度領域及び4mmの2穴ダイを備えた二軸30-34押出機LEISTRITZで押し出すことにより処理した。温度の設定点は以下のとおりに設定した:約10kg/時の押出量及び237°Cの溶融押出物の温度を得るために、スクリュー速度を100rpmに設定し、供給量を20とした。押し出されたストランドを水浴中で冷却し、乾燥させ、検量し、ペレタイザーで切断した。薄いフィルムの製造には、ペレットを、以下に詳述する5つの温度領域及び0.5mm×100mmテープダイを備えた小型の一軸押出機Braebenderスクリュー速度=25rpmで処理した。ダイから出ると同時に、溶融したテープを、115°Cに保ったその後の2つの冷却ロールに巻き取り、その速度を約50μmのフィルム厚さを得るように調整した。組成物の成分間の重量比の詳細を表3に示す。:PVDFを基準として単独使用。そのように得られた選択された組成物を、ASTMD3418に従ってDSCにより分析した。結果を、本明細書中で以下にまとめる。そのままのVDFポリマーと実施例3のポリマー組成物の融点の間には著しい差は見られないので、ECTFEポリマーの添加により耐熱性及び熱的性質が影響されないと結論づけることができる。フィルムの特性化先に詳述したとおりに得られたフィルムを光学的試験に供した。総視感透過率をASTMD1003、手順Aに従って、GardnerHazeGuardPlus装置を利用して測定した。おそらくは表面の粗度又は欠陥に関連する偽の寄与を避けるために、水を満たした石英セルにフィルム試料を浸漬することにより、検体を分析した。表4にまとめた結果は、異なる検体の3回の測定の平均である。50μmの厚さのフィルムで得られた光学的性質を表4にまとめる。上記の表4から明らかなように、ECTFEポリマーの添加は、それから得られるVDFポリマーフィルムのヘイズを著しく向上させる。結晶球晶の大きさを、実験1C及び3のフィルムに関して測定した。実験1Cのフィルムの球晶は約4μmの直径を持つことが分かり、一方実験3のフィルムの球晶は著しく小さく、その直径は、この測定に利用した光学顕微鏡の分析分解能1μmよりも小さかった。実験1Cのフィルム及び実験5のフィルムの両方に関して、100°Cの温度で水蒸気透過性も測定した。結果を以下の表に示す。分かるように、ECTFEポリマーの添加は水蒸気透過性に著しくは影響しない。機械的性質実験1C及び3で得られた組成物の引張り強度及び関連する性質を、圧縮成形プラックから打ち抜いた検体で、ASTMD638基準、タイプV移動速度1~50mmに従って温度23°Cで評価した。結果を以下の表にまとめる。本明細書中で先に与えたデータは、VDFポリマーの機械的性質が、先に定義したECTFEポリマーの添加により悪影響を受けないことを十分に示す。本発明の組成物の一般的な製造手順-第二組の実験VDFポリマー及びECTFEポリマーを、先に詳述したのと同じ手順に従って処理したが、二軸30-34押出機LEISTRITZ中で下記の温度を設定した。約8.8kg/時の押出量及び253°Cの溶融押出物の温度を得るために、スクリュー速度を100rpmに設定し、供給量を20とした。押し出されたストランドを水浴中で冷却し、乾燥させ、検量し、ペレタイザーで切断した。薄いフィルムの製造には、ペレットを、混合要素のない従来のスリーゾーンスクリューL/D=24を備えた45mm一軸押出機で処理した。使用したダイは、ダイギャップが550μmである450mm幅のフラットダイであった。ダイから出ると同時に、溶融したテープを、その後の3つの冷却ロールにキャストし、その速度を約70~75μmのフィルム厚さを得るように調整した。組成物の成分の間の重量比の詳細を表5に示し、フィルム押出の具体的な温度条件を表6に示す。:PVDFを基準として単独使用。先に詳述したとおり得られたフィルムを、先に詳述した同じ手順ASTMD1003、手順Aに従って、光学的試験に供した。結果を以下に示す。融点が210°Cを超えるECTFE2は、その溶融を可能にするようなより高温で処理されても、光学的特性の向上高い透過率と組み合わさった低いヘイズにつながらないことが表8に示したデータから明らかである。さらに、ECTFE2を含むフィルムは、他の押出試料よりも高い黄色度指数を有する。"